Brevet FR2978340A1 — publié le 20130201

Article chauffant comprenant un revêtement thermostable microstructuré et procédé de fabrication d'un tel article La présente invention concerne de manière générale des articles recouverts d'un revêtement thermostable, et plus particulièrement des articles chauffants comprenant un revêtement thermostable présentant une microstructuration superficielle. La présente invention concerne également un procédé de fabrication de tels articles. Les articles concernés par la présente invention peuvent notamment être des articles culinaires tels que des poêles, des casseroles, ou des sauteuses, des grilles de barbecue, des semelles, des fers à repasser, ou encore des plaques de lisseurs de cheveux. Par article chauffant, on entend, au sens de la présente invention, un article qui possède son propre système de chauffage, ou qui est chauffé par un système extérieur et qui est apte à transmettre l'énergie calorifique apportée par ce système à un matériau ou objet tiers au contact dudit article. Par microstructuration superficielle, on entend, au sens de la présente invention, une couche superficielle de rugosité micrométrique. Par rugosité micrométrique, on entend, au sens de la présente invention, un relief présentant des motifs constitués par des variations locales au niveau de la surface de la couche superficielle de l'ordre du micron. Pour l'utilisateur d'un article culinaire, il est particulièrement intéressant qu'au cours de la cuisson, les aliments accrochent le moins possible, et ce sans utiliser de graisses additionnelles, et qu'ensuite le nettoyage de l'article utilisé soit le plus facile et rapide possible. Actuellement, les revêtements d'articles culinaires chauffants, par exemple ceux réalisés à base de polymères fluorés (notamment à base de PTFE) ou à base de céramique (notamment obtenus par voie sol-gel), sont intrinsèquement anti-adhérents et hydrophobes de par leur nature chimique, comme enseigné notamment dans les brevets français FR 2904206 et FR 2915205. L'angle de contact statique e entre ces revêtements et l'eau est de l'ordre de 115° à température ambiante et diminue lorsque la température des revêtements augmente, ce qui a pour effet qu'à la température de cuisson des aliments, on atteint une valeur d'angle de contact statique faible, de l'ordre de 60°, ce qui n'est pas acceptable. On comprend donc qu'il y ait un intérêt à développer des revêtements qui soient hydrophobes tant à température ambiante, qu'à des températures plus élevées, et en particulier aux températures d'utilisation de ces articles chauffants (par exemple à la température de cuisson dans le cas d'un article culinaire). Par ailleurs, il est connu que des propriétés physiques (comme la rugosité) confèrent également à une surface donnée des propriétés d'hydrophobie et d'auto- nettoyage. Ainsi, on peut observer, dans la nature et plus particulièrement sur les feuilles de lotus, un phénomène de super-hydrophobie (également appelé « effet lotus ») lié à la rugosité micrométrique de ces feuilles : ce phénomène se manifeste par un angle de contact statique pouvant atteindre jusqu'à 160°. L'obtention de telles structures est particulièrement difficile, voire impossible à réaliser sur des revêtements antiadhésifs avec les techniques d'enduction classique (pulvérisation, rouleau, rideau, sérigraphie) pour lesquelles on cherche plutôt un effet nivelant (c'est-à-dire le plus lisse possible). C'est ainsi que, même lorsque l'on structure la surface du substrat sur laquelle le revêtement est déposé, il n'est pas possible de conserver à la surface de ce dernier une surface réellement superhydrophobe. Plusieurs types de techniques sont connus pour 10 microstructurer la surface d'un article. Il est par exemple possible d'incorporer dans la composition de revêtement une substance non miscible susceptible d'être suffisamment bien dispersée dans la composition de revêtement, et qui doit être ensuite 15 éliminée par traitement thermique ou chimique. Une telle technique présente cependant l'inconvénient d'être difficile à généraliser et à réaliser en milieu industriel. En effet, le contrôle de la qualité de la dispersion sous forme liquide, puis dans les différentes 20 phases de fabrication (séchage, cuisson, et éventuellement post-traitement), ainsi que le post-traitement lui-même (par exemple par une dissolution sélective d'une charge telle que le carbonate de calcium) sont générateurs de surcoût, lié à la nécessité de postes 25 supplémentaires, masquage de protection, lavages et rinçages pour assurer le fait que le revêtement est de grade alimentaire (c'est-à-dire pouvant être en contact avec des aliments). De plus ces opérations génèrent des effluents qu'il faut également traiter. 30 Une autre solution est enseignée par le brevet allemand DE 4434425 qui décrit la production de revêtements antiadhésifs sur la surface d'un substrat en métal mou, par exemple en aluminium, spécialement pour les revêtements de casseroles. Le procédé de fabrication de DE 4434425 comprend une étape consistant à rendre rugueuse la surface du substrat, puis une étape consistant à revêtir cette surface rugueuse avec une ou plusieurs couches de matériau dur, par exemple avec des couches de revêtement dur anodisé, puis avec une ou plusieurs couches de matériau antiadhésif à base de résine fluorocarbonée tels que le polytétrafluoroéthylène (PTFE), le copolymère de TFE-hexafluoropropylène (FEP) ou le copolymère de TFE-éthylène (ETFE). La rugosité de surface peut notamment être obtenue par projection thermique ou par traitement de conversion. Or, ce sont des techniques qui n'autorisent qu'une maîtrise partielle des paramètres moyens définissant la rugosité de surface obtenue, cette dernière n'étant par conséquent pas localement contrôlée. Ainsi, l'anti-adhésivité du revêtement obtenu n'est non seulement pas totalement satisfaisante, mais elle n'est pas non plus rigoureusement constante sur toute la surface dudit revêtement. En particulier, comme il est difficile d'assurer une répartition homogène, on obtient assez facilement une distribution des rugosités très large qui génère des variations importantes d'angles de contact. Une autre solution est enseignée par la demande de brevet US 2005/170098 qui décrit un substrat notamment en verre, en céramique ou en métal, présentant au moins une surface autonettoyante comprenant une couche de revêtement ayant une structure de surface micro-rugueuse, qui est au moins en partie hydrophobe. Cette couche micro-rugueuse est obtenue par application d'un mélange contenant une fritte de verre et des particules de structuration ayant un diamètre moyen de l'ordre de 1,1 à 50 }gym, et de préférence compris entre 0,2 et 20 }gym. L'application de la couche micro-rugueuse est suivie d'une cuisson classique conduisant à la fusion de la fritte de verre. Cette technique de microstructuration n'autorise qu'une maîtrise partielle des paramètres moyens définissant la microrugosité de surface obtenue, cette dernière n'étant pas, par conséquent, localement contrôlée. Une autre solution est encore enseignée par la demande de internationale WO 2010/136848 qui décrit un procédé de fabrication de revêtements poreux avec une structure contrôlée de taille microscopique ou nanométrique, utilisant une méthode d'impression de type jet d'encre. Le revêtement a une épaisseur comprise entre 10 nm et 10 mm et sa porosité est créée de manière à ce que la distribution de la taille des pores soit anisotrope. Toutefois, le procédé de WO 2010/136848 est complexe et coûteux à mettre en oeuvre, car il nécessite de passer par une étape intermédiaire de réalisation d'une couche temporaire de particules pour la création de la microporosité, couche temporaire qu'il faut ensuite éliminer En outre, WO 2010/136848 ne concerne ni un article chauffant, ni a fortiori un article culinaire qui subissent typiquement des contraintes de thermiques. Il est également possible de réaliser une microstructuration de surface par lithographie [Langmuir, 2000, 16, 7777-7782, Ultrahydrophobic Surfaces. Effects of Topography Length Scales on Wettability, D. Oner and T.J. McCarthy]. Toutefois, il s'agit d'un procédé qui structure une surface de façon non directe, ce qui implique d'utiliser un masque pour le transfert du motif, et de réaliser un traitement chimique postérieur pour rendre la surface hydrophobe. La surface ainsi microstructurée, qui est en silicone, est revêtue d'une couche superficielle de nature chimique différente (par exemple à base de siloxane ou de résine fluorocarbonée), qui présente l'inconvénient d'être peu durable à l'usage. En l'occurrence, cette couche superficielle est susceptible de se dégrader par abrasion, entrainant une diminution, voire même une perte de l'effet anti-adhésif. Par ailleurs, on observe un autre inconvénient qui est celui d'un faible lien entre les deux couches : de ce fait la couche microstructurée peut être facilement enlevée si la surface revêtue est manipulée comme par exemple lors de contacts répétés lors de la cuisson des aliments. Pour résoudre les inconvénients de l'art antérieur, la demanderesse a découvert qu'il était possible de structurer de manière directe (c'est-à-dire sans transfert de motif, par exemple via un masque) et précise un revêtement hydrophobe destiné à recouvrir un article chauffant, sans post-traitement ultérieur. Pour cela, la Demanderesse a mis au point un procédé de fabrication d'un article chauffant, comprenant une étape de structuration de surface utilisant l'impression jet d'encre. Il s'agit d'une technique qui consiste à projeter des gouttelettes d'encre depuis une petite ouverture jusqu'à des positions parfaitement déterminées sur un support, de manière à créer une image. L'impression à jet d'encre est la seule technique d'impression connue actuellement qui soit sans contact. Plus particulièrement, la présente invention a pour objet un article chauffant comprenant : - un substrat présentant deux faces opposées, - un revêtement thermostable comprenant : - au moins une couche de base comportant au moins un liant thermostable, ladite couche de base étant disposée sur l'une des faces du substrat, et - une couche de microstructuration superficielle comprenant un liant thermostable de même nature chimique que celui de la couche de base, ladite couche de microstructuration recouvrant en partie ou intégralement ladite couche de base et étant frittée solidairement avec celle-ci, ladite couche de microstructuration superficielle présentant un relief avec des motifs constitués par des variations locales du niveau de sa surface, ledit relief ayant une régularité de pas moyen Ar avec un écart-type SAr d'au plus 10% (et de préférence d'au plus 3%) de la valeur dudit pas moyen Ar. Les liants thermostables des couches de base et de structuration doivent être de même nature chimique ou de nature chimique équivalente, aptes à se lier entre eux par des liaisons covalentes, des liaisons van der Waals ou ioniques. Il peut s'agir par exemple de matériaux polymériques de même classe chimique ou présentant des paramètres de solubilité voisins, ou encore de matériaux inorganiques ou hybrides. Par régularité de pas moyen Ar du relief ou revêtement, on entend, au sens de la présente invention la moyenne arithmétique, sur la surface d'évaluation, de la distance entre deux motifs du relief, comme illustré sur la figure 3 ci-après. La valeur très faible de l'écart type Sar (inférieure à 10% du pas moyen Ar) traduit une grande homogénéité dans le positionnement des motifs, rendue possible par l'utilisation d'une technique d'impression à jet d'encre. Cette homogénéité dans le positionnement des motifs confère au revêtement thermostable de l'article selon l'invention une hydrophobie de nature physique, qui est combinée avec l'hydrophobie intrinsèque du revêtement d'origine chimique (conférée par les liants thermostables des couches de base et de structuration). L'hydrophobie de nature physique a pour effet que l'eau ne peut plus parvenir jusque dans les interstices de la surface du revêtement. Cela a pour conséquence que les points de contact entre l'eau et la surface du revêtement sont diminués de façon considérable, de sorte que l'angle de contact statique entre le revêtement et l'eau est supérieur à celui que l'on mesurerait avec une surface d'un revêtement de même nature, mais qui n'aurait pas été structuré par impression à jet d'encre conformément à la présente invention. De manière avantageuse, le relief du revêtement thermostable de l'invention présente une profondeur de rugosité moyenne Ra dont l'écart-type SR est d'au plus 10% de la valeur de ladite profondeur de rugosité moyenne Ra. Par profondeur de rugosité moyenne Ra, on entend, au sens de la présente invention, la hauteur du motif par rapport au niveau le plus bas du relief, comme illustré sur la figure 3. Avantageusement, le pas moyen Ar du relief est compris entre 5 }gym et 75 }gym, et la profondeur de rugosité moyenne Ra du relief est comprise entre 5 }gym et 50 }gym, et de préférence de l'ordre de 10 µm. Ces valeurs de paramètres de rugosité correspondent à une surface superhydrophobe. On peut envisager différents types d'articles conformes à l'invention, de différentes forme et réalisés dans différents matériaux. Ainsi, le substrat peut être en un matériau choisi par mi les métaux, le verre, les céramiques et les 5 matières plastiques. A titre de substrats métalliques utilisables dans le procédé selon l'invention, on peut avantageusement citer les substrats en aluminium ou en alliage d'aluminium anodisé ou non, ou en aluminium poli, brossé 10 ou microbillé, sablé, traité chimiquement ou en acier inoxydable poli, brossé ou microbillé, ou en fonte de fer ou d'aluminium, en titane ou en cuivre martelé ou poli. L'article chauffant selon l'invention peut notamment être un article culinaire, et en particulier un 15 article culinaire dont une des faces opposées est une face intérieure concave destinée à être disposée du côté d'aliments susceptibles d'être introduits dans ledit article, et une seconde desdites faces opposées est une face extérieure convexe destinée à être disposée vers une 20 source de chaleur. A titre d'exemples non limitatifs d'articles culinaires conformes à la présente invention, on citera notamment des articles culinaires tels que les casseroles et les pôles, les woks et les sauteuses, les faits-touts 25 et les marmites, les crêpières, les grills, les moules et plaques pour la pâtisserie, les plaques et grilles de barbecue, les bols de préparation. On peut également envisager d'autres types de substrats qui ne sont pas limités au seul domaine 30 culinaire. Ainsi, on peut également envisager à titre d'articles chauffants conformes à l'invention des articles électroménagers tels que des fers à repasser, des fers à friser, des lisseurs à cheveux etc., des pots isothermes (pour cafetières par exemple) ou des bols mixeurs. Selon un premier mode de réalisation de l'article selon l'invention, le liant thermostable de la couche de base et celui de la couche de microstructuration comprennent, chacun une résine fluorocarbonée ou un mélange de résines fluorocarbonées, seule ou en mélange avec d'autres résines thermostables. Selon une première variante de ce mode de réalisation, la couche de microstructuration se présente sous forme de composés fluorocarbonés constituant le relief du revêtement thermostable, lesdits composés fluorocarbonés étant frittés solidairement avec la couche de base. Selon une deuxième variante de ce mode de réalisation, la couche de microstructuration comporte en outre des microparticules présentant chacune une taille comprises entre 5 pm et 10pm et étant constituées d'un matériau ayant une température de fusion supérieure d'au moins 20°C à la température de fusion des liants thermostables de la couche de base et de la couche de microstructuration, les microparticules étant régulièrement disposées sur la couche de base en recouvertes par un film continu du liant thermostable de la couche de microstructuration, les microparticules créant des variations locales du niveau de surface dudit film qui a une épaisseur comprise entre 500 nm et 3 pm. Selon une particularité de cette deuxième variante de réalisation, les microparticules présentent avantageusement une dureté supérieure à 5 sur l'échelle de Mohs, ce qui confère un revêtement thermostable de l'article chauffant une résistance à la rayure accrue. A titre de microparticules utilisables dans le cadre de cette deuxième variante de réalisation, on peut notamment citer les microparticules d'oxyde d'aluminium, de silice ou de zirconium. Selon un deuxième mode de réalisation de l'article, le liant thermostable de la couche de base et celui de la couche de microstructuration sont chacun en un matériau sol-gel comprenant au moins une matrice d'au moins un polyalcoxylate métallique. La présente invention a également pour objet un procédé de fabrication d'un article chauffant selon l'invention comprenant les étapes suivantes : a) fourniture d'un substrat comprenant deux faces 15 opposées; puis b) réalisation d'un revêtement thermostable comprenant : - la formation, au moins sur l'une des faces du substrat, d'au moins une couche de base comportant au 20 moins un liant thermostable, et - la formation, sur tout ou partie de la couche de base, d'une couche de microstructuration comprenant en partie ou totalement un liant thermostable de même nature que celui de la couche de base, la formation de la couche 25 de microstructuration comprenant l'impression par projection en des positions (P1, P2, ..., PN) déterminées de microgouttes d'une dispersion dans un solvant d'un matériau de structuration, ladite impression étant réalisée avec un pas d'impression (d) micrométrique , et 30 c) cuisson du revêtement thermostable pour fritter le liant de la couche de base solidairement avec le liant de la couche de microstructuration, de manière à rigidifier l'ensemble et former un relief avec des motifs constitués par des variations locales du niveau de la surface du revêtement thermostable. Le procédé selon l'invention permet la réalisation d'une microstructuration de surface par apport d'un excédent localisé de matière, cet apport étant réalisé de manière sélective et précise par impression de type impression jet d'encre. Avantageusement, le pas d'impression du procédé selon l'invention est compris entre 5 pm et 75 pm, ce qui permet de réaliser un relief dont le pas moyen est compris entre 5 et 75 pm. Selon un premier mode de réalisation du procédé, les liants thermostables des couches de base et de microstructuration comprennent une résine fluorocarbonée ou un mélange de résines fluorocarbonées, seul(e) ou en mélange avec d'autres résines thermostables. Selon une première variante de ce mode de réalisation du procédé, la structuration du revêtement thermostable est réalisée en utilisant uniquement le liant thermostable de la couche de microstructuration comme matériau de structuration, ce liant étant présent dans la dispersion à raison de 2% à 20% en poids par rapport au poids total de la dispersion. Selon une deuxième variante du premier mode de réalisation du procédé, la structuration du revêtement thermostable est réalisée en deux étapes : 1) on utilise d'abord, en tant que matériau de structuration des microparticules d'un matériau ayant une température de fusion supérieure d'au moins 20°C à la température de fusion des liants thermostables des couches de base et de microstructuration, ces microparticules étant dispersées dans un solvant à raison de 2% à 20% en poids par rapport au poids total de la dispersion, 2) puis après l'impression par jet d'encre de microgouttes de cette dispersion, on forme un film continu recouvrant les microparticules, ce film comprenant un liant thermostable, qui est celui de la couche de microstructuration. Les microparticules préalablement déposées par impression jet d'encre créent des variations locales du niveau de surface dudit film. Ces microparticules sont telles que définies précédemment. De manière avantageuse, la dispersion de microparticules dans un solvant comprend en outre un agent filmogène à basse température, dont la teneur est avantageusement comprise entre 1 et 10% en poids du poids total des microparticules. A titre d'agents filmogènes utilisables dans le cadre de la présente invention, on peut notamment citer des dérivés de la cellulose (comme par exemple la carboxyméthylcellulose) ou des polymères (notamment méthacryliques. Avantageusement, les microparticules peuvent être traitées en surface pour faciliter l'étalement ultérieur du film recouvrant les microparticules. Ce traitement de surface peut être réalisé à l'aide de silanes fluorés, de surfactants polymères comme des polyoxéthanes fluorés (ayant notamment une masse moléculaire Mw de 3000 g) ou encore à l'aide d'oligomères de l'HFPO (hexafluoropropyloxyde) modifiés avec des silanes et/ou des polyéthylènes glycols. Selon un deuxième mode de réalisation du procédé, les liants thermostables des couches de base et de microstructuration comprennent au moins un précurseur sol-gel de type alcoxyde métallique dispersé en milieu alcoolique et de l'eau pour initier la réaction sol-gel. Dans ce deuxième mode de réalisation du procédé, on projette avantageusement plusieurs microgouttes de la dispersion de matériau de structuration, pour augmenter la profondeur de la rugosité créée par empilement des couches. De préférence, les microgouttes projetées en chaque position donnée sont séchées avant projection d'une autre microgoutte en cette position. D'autres avantages et particularités de la présente invention résulteront de la description qui va suivre, donnée à titre d'exemple non limitatif et faite en référence aux figures annexées : - la figure 1 représente une vue schématique en coupe d'un article culinaire conforme à l'invention, - la figure 2 représente un schéma de principe illustrant la projection de microparticules dans le procédé selon l'invention, - la figure 3 représente un schéma de principe d'une vue en coupe d e la couche de microstructuration selon l'invention, - la figure 4 représente une vue schématique en coupe d'un premier exemple d'article chauffant selon l'invention, - la figure 5 représente une vue schématique en coupe d'un deuxième exemple d'article chauffant l'invention, - la figure 6 représente une vue schématique en coupe d'un troisième exemple d'article chauffant selon l'invention. Les éléments identiques représentés sur les figures 1 à 6 sont identifiés par des références numériques identiques. L'article chauffant 1 comprend un substrat 10 présentant deux faces opposées, et un revêtement thermostable 11. La figure 1 illustre à titre d'exemple d'article chauffant selon l'invention, une casserole 1 comprenant un support 10 se présentant sous forme de calotte creuse, et une poignée de préhension 3. La face intérieure du support 10 (concave) est revêtue d'un revêtement thermostable 11 selon l'invention, qui comprend : - au moins une couche de base 111 comportant au moins un liant thermostable, et - une couche de microstructuration 112 comprenant un liant thermostable de même nature ou de nature chimiquement équivalente à celui de la couche de base. Préférentiellement, la couche de base 111 est continue et couvre entièrement la face du substrat 10 sur laquelle elle est déposée. Comme illustré plus précisément sur les figures 4 à 6 et décrit dans les exemples 1 à 3 correspondants, la couche de base 111 peut être multicouche. La couche de microstructuration 112 recouvre au moins en partie (et de préférence intégralement) la couche de base 111 en étant frittée solidairement avec celle-ci. La couche de base 111 et la couche de microstructuration 112 forment ainsi un tout solidaire constituant le revêtement thermostable 11. La couche de microstructuration 112 présente un relief avec des motifs constitués par des variations locales du niveau de sa surface, qui est caractérisé par les paramètres suivants (illustrés sur la figure 3) . - la régularité, de pas moyen Ar et - la profondeur, de rugosité moyenne Ra. Selon l'invention, le relief du revêtement thermostable a une régularité de pas moyen Ar avec un écart-type Sar d'au plus 10% de la valeur dudit pas moyen Ar. Le paramètre de pas moyen Ar correspond à la distance moyenne entre deux motifs premiers voisins. Ainsi, la distance entre deux motifs premiers voisins est définie avec une erreur maximale autorisée de 10% de sa valeur moyenne, quel que soit le couple de motifs premiers voisins considérés de la microstructuration. De préférence, l'erreur maximale autorisée de 3% de la valeur de la distance entre deux motifs premiers voisins. En outre, le relief du revêtement thermostable (en l'occurrence de la couche de microstructuration) présente préférentiellement une profondeur de rugosité moyenne Ra définie avec un écart-type SRa d'au plus 10% de la valeur de ladite profondeur de rugosité moyenne Ra. La rugosité moyenne Ra correspond à la hauteur des motifs s'étendant perpendiculairement à la couche de base 111, en d'autres termes à la différence d'élévation entre le sommet des motifs et le niveau de la couche de base 111. Ainsi, la hauteur de chaque motif est définie avec une erreur maximale autorisée de 10% de la hauteur moyenne calculée sur l'ensemble des motifs. De préférence, l'erreur maximale autorisée (tout comme pour le pas moyen Ar) est seulement de 3% de la valeur de la hauteur moyenne calculée sur l'ensemble des motifs. Typiquement, la valeur du pas moyen Ar du relief est comprise entre 5 pm et 75 pm, et est de préférence égale à 35 }gym. Dans ce cas, l'erreur maximale autorisée sur le pas moyen Ar est de 2 }gym pour un pas moyen Ar de 20 }gym et est de 5 }gym pour un pas moyen Ar de 50 }gym. Pour la valeur préférée de pas moyen Ar de 35 }gym, on a mesuré un écart-type Sar égal à 2,5 }gym, ce qui correspond à environ 7% de la valeur du pas moyen Ar considéré. Typiquement, la profondeur de rugosité moyenne Ra du relief est comprise entre 5 et 50 }gym, et de préférence égale à 10 }gym. Ainsi, l'erreur maximale autorisée sur la profondeur de rugosité moyenne Ra est de 1,5 }gym pour une profondeur de rugosité moyenne Ra égale à 15 }gym. Pour la valeur préférée de la profondeur de rugosité moyenne Ra égale à 10 }gym, on a mesuré un écart-type SRa égal à 0,5 }gym, correspondant à 5% de la valeur de la profondeur d e rugosité moyenne Ra considérée. Le procédé de fabrication d'un article chauffant selon l'invention tel que décrit ci-dessus comprend les étapes suivantes . a) fourniture du substrat 10, b) réalisation, au moins sur l'une des faces du substrat 10, d'un revêtement thermostable 11, et c) cuisson du revêtement thermostable 11. La réalisation du revêtement thermostable 11 comprend : - la formation, au moins sur l'une des faces du substrat 10, d'au moins une couche de base 111 comportant au moins un liant thermostable, et - la formation, sur tout ou partie de la couche de base, d'une couche de microstructuration 112 comprenant en partie ou totalement un liant thermostable de même nature que celui de la couche de base. Formation de la couche de base La couche de base, éventuellement multicouche, est plus particulièrement déposée avec les techniques d'enduction classique de revêtements thermostables (pulvérisation, rouleau, rideau, sérigraphie). Toutefois, elle peut aussi être déposée, comme la couche de microstructuration, par impression de type jet d'encre, la matière projetée comportant ledit liant thermostable de la couche de base. Formation de la couche de microstructuration Comme l'illustre plus précisément la figure 2, la formation de la couche de microstructuration 111 comprend plus particulièrement l'impression par projection en des positions P1, P2,... PN déterminées de microgouttes d'une dispersion dans un solvant d'un matériau de structuration. Les différentes positions de projection P1, P2,... PN sont distribuées sur la surface du substrat selon un réseau homogène. L'impression est réalisée avec un pas d'impression d micrométrique, qui est avantageusement compris entre 5 pm et 75 pm, et préférentiellement égal à 35 pm (correspondant à la valeur préférée du pas moyen Ar entre deux motifs premiers voisins du relief de la couche de microstructuration 112). On utilise comme dispositif d'impression une imprimante commercialisée par la société KERAJET, par exemple l'imprimante de référence commerciale 700X, habituellement destinée à l'impression de décors sur des carreaux céramiques. Cette imprimante offre typiquement une définition égale à 360 dpi (« dot per inch »), ce qui correspond à un pas d'impression d égale à environ 70 pm entre deux positions de projection qui sont des positions premières voisines. Cette imprimante comprend une plaque avec une pluralité de buses permettant la projection simultanée sur la couche de base d'une microgoutte par chaque buse en chaque position de projection d'un ensemble de positions P1, P2,... PN couvert par la plaque. Dans ce contexte, pour atteindre une définition d'impression de 720 dpi correspondant à un pas d'impression d de 35 }gym, il faudra déplacer la tête d'impression d'un demi-pas. Comme illustré sur la figure 2, la projection d'une microgoutte en une position de projection P1 provoque l'étalement E1 de la microgoutte projetée sur la surface de la couche de base. Cet étalement présente un rayon R1 qui dépend non seulement du volume de la microgoutte projetée, mais également du mouillage de la surface de la couche de base non cuite par la microgoutte projetée, et plus particulièrement par le solvant de la dispersion projetée. Le pas d'impression d et le rayon R1 ou R2 de chaque étalement E1 et E2 d'une ou plusieurs microgouttes en une position P1 ou P2 de projection déterminée sont préférentiellement liés par la relation suivante : 1/3 où Ri correspond au rayon de l'étalement Ei en la position Pi de projection. Par ailleurs, il est aussi possible d'utiliser une imprimante à une seule buse. En fonctionnement, l'unique buse de la plaque peut être déplacée, par un chariot au- dessus de la couche de base, du pas d'impression considéré ou d'un multiple du pas d'impression considéré respectivement. Il peut aussi être envisagé de faire déplacer par un chariot la couche de base, sous la buse fixe du pas d'impression considéré ou d'un multiple du pas d'impression considéré respectivement. Préférentiellement, la direction de projection de chaque microgoutte en une position de projection est normale à la surface locale de la couche de base en cette position, par inclinaison du substrat, et/ou de la buse et/ou de la plaque de buses. Cuisson La cuisson du revêtement thermostable permet de fritter le liant thermostable de la couche de base 111 solidairement avec le liant thermostable de la couche de microstructuration 112, ce qui conduit à rigidifier l'ensemble et former un relief avec des motifs constitués par des variations locales du niveau de la surface du revêtement thermostable 11. L'invention est illustrée plus en détail dans les exemples suivants. Dans ces exemples, sauf indication contraire, tous les pourcentages et parties sont exprimés en poids. 25 PRODUITS ET DISPOSITIFS Matériau de structuration ^ poudres de PTFE : TF 9207 PTFE de Dyneon ou poudre 30 FLUO HT-LS de Micro Powders, dont les particules ont une taille comprise entre 5 pm et 10 pm pour ne pas risque de boucher les buses de l'imprimante (exemple 1), ^ poudres d'oxyde d'aluminium, de zircone ou de silice (exemple 2), ^ précurseurs sol-gel à mélange de méthyltriéthoxysilane (MYES) et de tétraéthoxysilane (TEOS) (exemple 3), ^ pigments, dont la taille de particules est inférieure à 5 mm (exemple 3), Substrats ^ disques en aluminium de 31 cm de diamètre et d'épaisseur 2,4 mm. Dispositif d'impression imprimante commercialisée par la société KERAJET sous la dénomination commerciale 700X EXEMPLES EXEMPLE 1 : article culinaire avec un revêtement thermostable comportant une couche de microstructuration en résine fluorocarbonée. On applique sur un substrat en aluminium (préalablement traité pour une meilleure adhérence) un revêtement multicouche à base de PTFE sur lequel on applique par jet d'encre une dispersion poudre de PTFE dans un solvant polaire ou un milieu aqueux, à raison de 2% à 20% en poids par rapport au poids total de la dispersion. Le solvant peut être de deux types différents. Selon une première variante, le solvant est plus particulièrement de type polaire, notamment choisi parmi les esters, les éthers ou les cétones. Dans ce cas, la solution peut en outre avantageusement comprendre un tensio-actif de type fluoré pour faciliter la stabilité de la suspension de poudre de PTFE. Selon une deuxième variante, la solution peut être préparée en milieu aqueux, et nécessairement en présence d'un tensio-actif de type fluoré. Quelle que soit la nature du milieu (aqueux ou solvant polaire), la teneur en tensio-actif est avantageusement comprise entre 0.05% et 5% du poids de poudre. A titre de tensio-actifs fluorés utilisables dans les dispersions de PTFE, on peut notamment citer les polyoxéthanes fluorés (avec Mw de l'ordre de 3000 g) ou les oligomères de l'HFPO (hexafluoropropyloxyde) modifiés avec des amines ou des polyéthylènes glycols. Après formation de la couche de microstructuration par impression jet d'encre, le revêtement thermostable est soumis à une cuisson à 400-450°C pendant 10 minutes, au cours de laquelle le solvant et, le cas échéant, le tensio-actif sont évaporés, microparticules de poudre de solidairement avec la couche de aspérités 1121, qui constituent relief du revêtement thermostable tandis que les PTFE sont frittées base et forment des ainsi les motifs du 11. Lorsque plusieurs microparticules de PTFE sont projetées en une même position de projection, celles-ci sont alors frittées non seulement avec la couche de base, mais également entre elles. La mesure de l'angle de contact entre une goutte d'eau et la surface du revêtement prend une valeur comprise entre 140° et 160° à l'ambiante et une valeur d'environ 100° à chaud, i.e. à la température de cuisson des aliments, soit environ 200°C. Le revêtement thermostable ainsi obtenu est illustré par la figure 4. EXEMPLE 2 : article culinaire avec un revêtement thermostable comportant des microparticules d'oxyde métallique recouvertes par un film continu en résine fluorocarbonée. La couche de base 111 est réalisée de manière similaire à l'exemple 2, sur un substrat en aluminium également identique. Par contre, le matériau de structuration est ici constitué par des microparticules 1122 d'alumine, de silice ou encore de zircone. Ces microparticules 1122 sont dispersées dans de l'eau ou dans un solvant polaire à raison de 2% à 20% en poids par rapport au poids total de la dispersion, avec ou sans tensioactif. On peut utiliser à titre de solvant polaire et de 20 tensioactif les mêmes qu'à l'exemple 1. Par ailleurs, la solution peut avantageusement contenir également un agent filmogène à basse température permettant une fixation temporaire de chaque étalement El, E2, ..., EN d'une ou plusieurs microgouttes de la 25 dispersion sur la couche de base. Cet agent filmogène est préférentiellement un dérivé de la cellulose, tel que la carboxymethylcellulose, ou un polymère méthacrylique. La teneur en agent filmogène représente entre 1 et 10% en poids de microparticules 1122. 30 L'impression des microgouttes de la dispersion est suivie par la formation d'un film 1123 continu recouvrant les microparticules, ce film 1123 comprenant un liant thermostable, qui est aussi à base de PTFE et à la surface duquel les microparticules 1122 créent des variations locales du niveau de surface. Le film 1123 est déposé selon les techniques d'enduction classiques de revêtements thermostables (pulvérisation, rouleau, rideau, sérigraphie). Avantageusement, préalablement à la formation du film 1123, la poudre de microparticules 1122 est traitée afin de faciliter l'étalement ultérieur du film 1123 protecteur. Des traitements à base de silanes fluorés, de polyoxéthanes fluorés (avec Mw de l'ordre de 3000 g) ou des oligomères de l'HFPO (hexafluoropropyloxyde) modifiés avec des silanes et /ou des polyéthylènes glycols sont particulièrement efficaces. Après formation de la couche de microstructuration, l'ensemble est cuit à 400-450°C pendant 10 minutes. Tandis que le solvant et, le cas échéant, le tensio-actif présents dans la solution sont évaporés lors de la cuisson, le film 1123 de PTFE recouvrant les microparticules 1122 fritté solidairement avec la couche de base 111. La mesure de l'angle de contact entre une goutte d'eau et la surface du revêtement prend une valeur comprise entre 140° et 160° à l'ambiante et une valeur d'environ 100° à chaud, i.e. à la température de cuisson des aliments, soit à environ 200°C. Le revêtement thermostable 11 ainsi obtenu est illustré par la figure 5. EXEMPLE 3 : article culinaire avec un revêtement thermostable comportant une couche de microstructuration en polyalcoxylate. Le revêtement thermostable de l'exemple 3 se différencie de celui de l'exemple 1 par la nature des liants thermostables des couches de base et de microstructuration, de type polyalcoxylate métallique. Un revêtement sol-gel de type polyalcoxylate métallique (constituant la couche de base 111) est appliqué sur un substrat en aluminium préalablement traité (pour permettre une adhérence maximale de ce revêtement). On applique ensuite par impression jet d'encre une dispersion de TEOS et de MIES dans un milieu alcoolique, 15 qui comprend en outre : ^ de l'eau pour permettre d'initier une réaction d'hydrolyse-condensation, ^ un acide organique tel que l'acide acétique pour catalyser et stabiliser la réaction 20 d'hydrolyse-condensation, ^ une dispersion de silice colloïdale, et ^ des pigments dont la taille n'excède pas 5 }gym (pour ne pas risquer de boucher les buses de l'imprimante). 25 Si on souhaite que la hauteur des motifs soit élevée, il faut appliquer plusieurs couches de cette dispersion. L'ensemble est cuit à 250°C-300°C pendant quinze minutes. 30 On obtient alors un revêtement céramique présentant une rugosité micrométrique maitrisée. On mesure un angle de contact statique 0 compris entre 1200 REVENDICATIONS1. Article chauffant (1) comprenant : - un substrat (10) présentant deux faces opposées 5 (101, 102), - un revêtement thermostable (11) comprenant : - au moins une couche de base (111) comportant au moins un liant thermostable, ladite couche de base étant disposée sur l'une des faces du substrat, et 10 - une couche de microstructuration superficielle (112) comprenant un liant thermostable de même nature chimique que celui de la couche de base, ladite couche de microstructuration (112) recouvrant en partie ou intégralement ladite couche de base (111) et étant frittée 15 solidairement avec celle-ci, ladite couche de microstructuration superficielle (110) présentant un relief avec des motifs constitués par des variations locales du niveau de sa surface, ledit relief ayant une régularité de pas moyen Ar avec un écart- 20 type SAr d'au plus 10% de la valeur dudit pas moyen Ar. 2. Article chauffant (1) selon la revendication 1, caractérisé en ce que ledit relief présente une profondeur de rugosité moyenne Ra avec un écart-type SRa d'au plus 10% 25 de la valeur de ladite profondeur de rugosité moyenne Ra. 3. Article chauffant (1) selon la revendication 1 ou la revendication 2, caractérisé en ce que le pas moyen Ar du relief est compris entre 5 pm et 75 pm. 4. Article chauffant (1) selon la revendication 2 ou la revendication 3, caractérisé en ce que la profondeur de rugosité moyenne Ra du relief est comprise entre 5 pm et 50 pm. 30 . Article chauffant (1) selon l'une quelconque des revendications 1 à 4, caractérisé en ce que le liant thermostable de la couche de base (111) et celui de la couche de microstructuration (112) comprennent une résine fluorocarbonée ou un mélange de résines fluorocarbonées, seul(e) ou en mélange avec d'autres résines thermostables. 6. Article chauffant (1) selon l'une quelconque des revendications 1 à 4, caractérisé en ce que le liant thermostable de la couche de base (111) et celui de la couche de microstructuration (112) sont en un matériau sol-gel comprenant au moins une matrice d'au moins un polyalcoxylate métallique. 7. Article chauffant (1) selon la revendication 5, caractérisé en ce que la couche de microstructuration (112) se présente sous forme de composés fluorocarbonés (1121) constituant le relief du revêtement thermostable, lesdits composés fluorocarbonés étant frittés solidairement avec la couche de base. 8. Article chauffant (1) selon la revendication 5, caractérisé en ce que la couche de microstructuration (112) comporte en outre des microparticules (1122) présentant chacune une taille comprise entre 5 pm et 10 pm et étant constituées d'un matériau ayant une température de fusion supérieure d'au moins 20°C à la température de fusion des liants thermostables de la couche de base (111) et de la couche de microstructuration (112), lesdites microparticules (1122) étant régulièrement disposées sur la couche de base et étant recouvertes par un film (1123) continu dudit liant thermostable de la couche de microstructuration (112), lesdites microparticules (1122)créant des variations locales du niveau de surface dudit film. 9. Article chauffant (1) selon la revendication 8, caractérisé en ce que les microparticules (1122) ont une dureté supérieure à 5 sur l'échelle de Mohs. 10. Article chauffant (1) selon la revendication 8 ou la revendication 9, caractérisé en ce que les 10 microparticules (1122) sont des particules d'oxyde d'aluminium, de silice ou de zirconium. 11. Procédé de fabrication d'un article chauffant comprenant les étapes suivantes : 15 a) fourniture d'un substrat (10) comprenant deux faces opposées (101, 102); puis b) réalisation d'un revêtement thermostable (11) comprenant . - la formation, au moins sur l'une des faces du 20 substrat (101, 102), d'au moins une couche de base (111) comportant au moins un liant thermostable, et - la formation, sur tout ou partie de la couche de base (111), d'une couche de microstructuration (112) comprenant en partie ou totalement un liant thermostable de 25 même nature que celui de la couche de base (111), la formation de la couche de microstructuration (112) comprenant l'impression par projection en des positions (P1, P2, ..., PN) déterminées de microgouttes d'une dispersion dans un solvant d'un matériau de structuration, 30 ladite impression étant réalisée avec un pas d'impression (d) micrométrique, et c) cuisson du revêtement thermostable (111) pour fritter le liant de la couche de base (111) solidairement avec le liant de la couche de microstructuration (112), demanière à rigidifier l'ensemble et former un relief avec des motifs constitués par des variations locales du niveau de la surface du revêtement thermostable (11). 12. Procédé selon la revendication 11, caractérisé en ce que le pas d'impression (d) est compris entre 5 pm et 75 pm. 13. Procédé selon la revendication 11 ou 12, 10 caractérisé en ce que les liants thermostables des couches de base (111) et de microstructuration (112) comprennent une résine fluorocarbonée ou un mélange de résines fluorocarbonées, seul(e) ou en mélange avec d'autres résines thermostables. 15 14. Procédé selon la revendication 13, caractérisé en ce que le matériau de structuration est entièrement constitué par le liant thermostable de la couche de microstructuration, le liant termostable étant présent dans 20 la dispersion à raison de 2% à 20% en poids par rapport au poids total de la dispersion. 15. Procédé selon la revendication 13, caractérisé en ce que le matériau de structuration comporte des 25 microparticules (1122) d'un matériau ayant une température de fusion supérieure d'au moins 20°C à la température de fusion des liants thermostables des couches de base et de microstructuration, en dispersion dans le solvant à raison de 2% à 20% en poids par rapport au poids total de la 30 dispersion, et en ce que l'impression des microgouttes de la dispersion est suivie par la formation d'un film (1123) continu recouvrant lesdites microparticules (1122), ledit film (1123) comprenant le liant thermostable de la couche de microstructuration (112), et lesdites microparticules(1122) créant des variations locales du niveau de surface dudit film (1123). 16. Procédé selon la revendication 15, caractérisé en 5 ce que les microparticules (1122) ont une dureté supérieure à 5 sur l'échelle de Mohs. 17. Procédé selon la revendication 15 ou 16, caractérisé en ce que les microparticules (1122) sont en 10 oxyde d'aluminium, en silice ou en zircone. 18. Procédé selon l'une quelconque des revendications 11 à 13, caractérisé en ce que les liants thermostables des couches de base (111) et de microstructuration (112) 15 comprennent de l'eau et au moins un précurseur sol-gel de type alcoxyde métallique dispersé en milieu alcoolique. 19. Procédé selon la revendication 18, caractérisé en ce qu'il comprend un séchage de la ou des microgouttes 20 projetées en chaque position avant projection d'une autre microgoutte en cette position.